(57)【要約】【課題】バンプ付ウェハの裏面を平坦に研削することができるウェハ処理方法を提供する。【解決手段】バンプ付ウェハ１０の表面に充填液４１を付与し、そのバンプ付ウェハ１０の表面に保持シート２０の硬質な支持層２１に積層されている柔軟な密着層２２を密着させる。バンプ付ウェハ１０の裏面を研削し、バンプ付ウェハ１０の表面から保持シート２０を剥離させる。二層構造の保持シート２０の柔軟な密着層２２がバンプ付ウェハ１０の表面に密着されるので、その密着性が良好で隙間を最小限とすることができる。バンプ付ウェハ１０の表面に充填液４１を介して保持シート２０の密着層２２が密着されるので、密着層２２とバンプ付ウェハ１０との最小限の隙間を充填液４１により充填することができる。従って、バンプ付ウェハ１０の表面を隙間なく支持して裏面を平坦に研削することができる。【選択図】図１
2007266191.tif 000002
【特許請求の範囲】
【請求項１】
半田バンプがウェハの表面にアレイ配列されている構造のバンプ付ウェハの裏面を研削するウェハ処理方法であって、
前記バンプ付ウェハの表面に充填液を付与する液体付与工程と、
支持層に密着層が積層されている構造の保持部材の前記密着層を前記充填液が付与された前記バンプ付ウェハの表面に密着させる部材密着工程と、
表面に前記充填液が付与されて前記保持部材が密着された前記バンプ付ウェハの裏面を研削する裏面研削工程と、
裏面が研削された前記バンプ付ウェハの表面から前記保持部材を剥離させる部材剥離工程と、を有し、
前記密着層が前記支持層より柔軟であり、
前記支持層と前記密着層と前記充填液との材料が相違しているウェハ処理方法。
【請求項２】
前記部材剥離工程より以後に前記保持部材が剥離された前記バンプ付ウェハの表面から前記充填液を除去する液体除去工程も有する請求項１に記載のウェハ処理方法。
【請求項３】
前記充填液が水溶性であり、
前記充填液が水洗により除去される請求項２に記載のウェハ処理方法。
【請求項４】
前記充填液が所定処理により硬化する特性を有し、
前記液体除去工程より以前に前記充填液を硬化させる液体硬化工程も有する請求項２に記載のウェハ処理方法。
【請求項５】
前記充填液が加熱により硬化する特性を有し、
前記液体硬化工程で前記充填液を加熱して硬化させる請求項４に記載のウェハ処理方法。
【請求項６】
前記充填液が前記半田バンプの酸化を防止する請求項１ないし５の何れか一項に記載のウェハ処理方法。
【請求項７】
前記充填液が前記半田バンプ用のフラックスからなる請求項６に記載のウェハ処理方法。
【請求項８】
前記充填液がグリコール類からなる請求項１に記載のウェハ処理方法。
【請求項９】
前記充填液が有機レジストからなる請求項１に記載のウェハ処理方法。
【請求項１０】
前記保持部材の密着層の層厚が前記バンプ付ウェハのウェハの表面から前記半田バンプの頂点までの距離より大きい請求項１ないし７の何れか一項に記載のウェハ処理方法。
【請求項１１】
前記バンプ付ウェハと前記保持部材との隙間が前記充填液で充填される請求項１０に記載のウェハ処理方法。
【請求項１２】
前記保持部材の密着層が粘着性を有し、
前記裏面研削工程より以後で前記部材剥離工程より以前に前記密着層の粘着性を低下させる粘着低下工程を有する請求項１ないし１１の何れか一項に記載のウェハ処理方法。
【請求項１３】
前記保持部材の密着層が所定処理により硬化する特性を有し、
前記粘着低下工程で前記密着層を硬化させて前記粘着性を低下させる請求項１２に記載のウェハ処理方法。
【請求項１４】
前記保持部材の密着層が加熱により硬化する特性を有し、
前記粘着低下工程で前記密着層を加熱する請求項１３に記載のウェハ処理方法。
【請求項１５】
前記保持部材の密着層が所定の光線の照射により硬化する特性を有し、
前記粘着低下工程で前記密着層に前記光線を照射する請求項１３に記載のウェハ処理方法。
【請求項１６】
前記裏面研削工程より以後に前記バンプ付ウェハの裏面にダイシングシートを貼付するシート貼付工程と、
前記ダイシングシートが裏面に貼付された前記バンプ付ウェハをフルダイシングするフルダイシング工程と、
も有する請求項１ないし１５の何れか一項に記載のウェハ処理方法。
【請求項１７】
前記液体付与工程より以前に前記バンプ付ウェハの表面をハーフダイシングするハーフダイシング工程と、
前記裏面研削工程より以後で前記部材剥離工程より以前に前記バンプ付ウェハの裏面にダイシングシートを貼付するシート貼付工程と、
も有する請求項１ないし１５の何れか一項に記載のウェハ処理方法。
【請求項１８】
前記ダイシングシートが所定処理により硬化する特性を有し、
前記ダイシングシートを硬化させるシート硬化工程も有する請求項１６または１７に記載のウェハ処理方法。
【請求項１９】
前記ダイシングシートと前記充填液が相互に反応しない請求項１６ないし１８の何れか一項に記載のウェハ処理方法。
【発明の詳細な説明】
【技術分野】
【０００１】
本発明は、ウェハに所定の処理を実行するウェハ処理方法に関し、特に、半田バンプがウェハの表面にアレイ配列されている構造のバンプ付ウェハの裏面を研削するウェハ処理方法に関する。
【背景技術】
【０００２】
現在、半導体装置を薄型化するため、半田バンプがウェハの表面にアレイ配列されている構造のバンプ付ウェハの裏面を研削するウェハ処理が実施されている。このようなウェハ処理方法の一従来例を図１２ないし図１７を参照して以下に説明する。
【０００３】
まず、図１２に示すように、ここで例示するバンプ付ウェハ１０では、半導体ウェハ１１の表面に、例えば、膜厚１０μｍのポリイミド膜１２が成膜されている。このポリイミド膜１２にはスクライブライン１３が凹溝として形成されている。
【０００４】
そして、上述のポリイミド膜１２の表面には、半田バンプ１４がアレイ配列されている(ここでは図示を簡単とするため、スクライブライン１３で分断された領域に半田バンプ１４を一個のみ表記している)。
【０００５】
なお、半田バンプ１４は、例えば、高さが７０μｍ〜１００μｍのボール状に形成されている。また、半田バンプ１４は、例えば、１５０μｍ〜２００μｍの配列ピッチでアレイ配列されている。さらに、半田バンプ１４は、例えば、Ｓｎ，Ａｇ，Ｃｕ、などの融点が大幅に相違する複数の金属からなる。
【０００６】
つぎに、図１３に示すように、上述のような構造のバンプ付ウェハ１０の表面に保持シート２０を貼付する。より詳細には、この保持シート２０は、硬質な支持層２１に柔軟な密着層２２が積層されている構造からなる。
【０００７】
この密着層２２は、例えば、柔軟な粘着性の樹脂からなる。密着層２２の層厚は、バンプ付ウェハ１０の半導体ウェハ１１の表面から半田バンプ１４の頂点までの距離より充分に大きい。そこで、この密着層２２が半田バンプ１４の頂点と半導体ウェハ１１の表面とに密着するように、保持シート２０がバンプ付ウェハ１０に圧着される。
【０００８】
このような状態で、図１４に示すように、バンプ付ウェハ１０と密着された保持シート２０が研削装置(図示せず)の吸着ステージ３０に載置される。この吸着ステージ３０は、図１５に示すように、空気を吸引することにより保持シート２０とともにバンプ付ウェハ１０を吸着する。
【０００９】
これでバンプ付ウェハ１０が研削装置に固定されるので、図１６に示すように、このバンプ付ウェハ１０の裏面が研削装置の研削ホイル３１により研削される。このとき、バンプ付ウェハ１０の表面にスラリー(図示せず)が供給されることにより、研削ホイル３１による研削性が向上される。
【００１０】
この研削が完了すると、吸着ステージ３０による吸着が解除され、バンプ付ウェハ１０の裏面から保持シート２０が剥離される。これで、図１７に示すように、半導体ウェハ１１が薄型化されたバンプ付ウェハ１０が完成する(例えば、特許文献１参照)。
【００１１】
なお、上述のようなウェハ処理方法により処理されるバンプ付ウェハとしては、ポリイミド膜にスクライブラインが形成されていないもの、半導体ウェハにポリイミド膜が成膜されていないもの、ポリイミド膜が成膜されておらず、スクライブラインが半導体ウェハに直接に形成されているもの、等もある(図示せず)。
【００１２】
さらに、上述のスクライブラインより深いハーフダイシングの凹溝を半導体ウェハの表面に形成しておき、半導体ウェハの裏面の研削をハーフダイシングの凹溝まで到達させることにより、裏面研削と同時に半導体ウェハをチップ単位に分断するウェハ処理方法もある。
【００１３】
また、上述のような保持シート２０の密着層２２を紫外線硬化性の樹脂で形成し、紫外線の照射により硬化させてからバンプ付ウェハ１０から剥離させることにより、その離型性を向上させるウェハ処理方法もある。
【００１４】
さらに、密着層２２が紫外線硬化性の樹脂からなる保持シート２０に、バンプ付ウェハ１０の裏面研削の前後で紫外線を照射するウェハ処理方法もある(例えば、特許文献２参照)。
【００１５】
研削以前の第一回目の紫外線照射では、密着層２２の弾性率が上昇されてバンプ付ウェハ１０との密着性が向上される。研削以後の第二回目の紫外線照射では、密着層２２のバンプ付ウェハ１０への接着力が低下される。
【００１６】
なお、密着層２２を加熱により粘着性が低下する樹脂で形成し、加熱により粘着性を低下させてからバンプ付ウェハ１０から良好な離型性で剥離させるウェハ処理方法もある。
【００１７】
また、バンプ付ウェハの表面にフラックスなどの充填液を塗布し、この充填液が塗布されたバンプ付ウェハの表面に単層構造の保持シートを貼付するウェハ処理方法もある(例えば、特許文献３参照)。
【特許文献１】特開昭６１−１４１１４２号
【特許文献２】特開２００４−５３０３０２号
【特許文献３】特開２０００−０３１１８５号
【発明の開示】
【発明が解決しようとする課題】
【００１８】
特許文献１，２のウェハ処理方法では、バンプ付ウェハ１０の表面に対する追従性を向上させるため、保持シート２０を二層構造としている。しかし、それでもバンプ付ウェハ１０の表面に保持シート２０を密着させたとき、図１３に示すように、半田バンプ１４の周囲やスクライブライン１３の内部に隙間が発生する。
【００１９】
そして、上述のような状態のバンプ付ウェハ１０と保持シート２０とを研削装置の吸着ステージ３０で吸引すると、その吸引で保持シート２０の密着層２２が圧縮される。すると、図１５に示すように、半田バンプ１４の周囲やスクライブライン１３の内部の隙間の空気により半導体ウェハ１１が裏側に押し上げられることになる。
【００２０】
図１６に示すように、このような状態でバンプ付ウェハ１０の裏面が平面に研削されるため、図１７に示すように、完成したバンプ付ウェハ１０の裏面は半田バンプ１４やスクライブライン１３の裏側が凹状となる。
【００２１】
このため、バンプ付ウェハ１０の裏面の平坦性を良好に確保することができない。このため、バンプ付ウェハ１０を使用して製造する半導体装置(図示せず)に不良が発生しやすい。
【００２２】
特に、スクライブライン１３の裏側が凹状となった部分は半導体ウェハ１１の機械強度が極端に不足する。このため、保持シート２０を剥離させるときにバンプ付ウェハ１０が破損することもある。
【００２３】
なお、上述のように半導体ウェハ１１の裏面が凹状に研削される現象は、例えば、大径の半田バンプ１４が高密度に配列されている場合、その複数の半田バンプ１４の間隙の裏側にも発生する(図示せず)。
【００２４】
しかも、特許文献２のウェハ処理方法では、半田バンプ１４がボール状の場合、図１８(ａ)に示すように、密着層２２を硬化させるために紫外線を照射しても半田バンプ１４の下方は遮光される。
【００２５】
このため、保持シート２０の密着層２２を紫外線の照射により硬化させてから剥離させても、図１８(ｂ)に示すように、半田バンプ１４の下方に密着層２２の樹脂２２ａが残存することがある。
【００２６】
また、特許文献３のウェハ処理方法では、保持部材が単層構造である。このため、バンプ付ウェハの表面の凹凸に対する保持部材の追従性が良好でない。従って、バンプ付ウェハと保持部材との隙間を最小限とすることができず、その隙間をフラックスで充填することが困難である。
【課題を解決するための手段】
【００２７】
本発明のウェハ処理方法は、半田バンプが半導体ウェハの表面にアレイ配列されている構造のバンプ付ウェハの裏面を研削するウェハ処理方法であって、バンプ付ウェハの表面に充填液を付与する液体付与工程と、支持層に密着層が積層されている構造の保持部材の密着層を充填液が付与されたバンプ付ウェハの表面に密着させる部材密着工程と、表面に充填液が付与されて保持部材が密着されたバンプ付ウェハの裏面を研削する裏面研削工程と、裏面が研削されたバンプ付ウェハの表面から保持部材を剥離させる部材剥離工程と、を有し、密着層が支持層より柔軟であり、支持層と密着層と充填液との材料が相違している。
【００２８】
従って、本発明のウェハ処理方法では、保持部材の硬質な支持層に積層されている柔軟な密着層がバンプ付ウェハの表面に密着されるので、保持部材とバンプ付ウェハとの密着性が良好で隙間が最小限となり、バンプ付ウェハの表面に充填液を介して保持部材の密着層が密着されるので、密着層とバンプ付ウェハとの最小限の隙間が充填液により充填される。
【発明の効果】
【００２９】
本発明のウェハ処理方法では、保持部材の硬質な支持層に積層されている柔軟な密着層がバンプ付ウェハの表面に密着されることにより、保持部材とバンプ付ウェハとの密着性が良好で隙間を最小限とすることができ、バンプ付ウェハの表面に充填液を介して保持部材の密着層が密着されることにより、密着層とバンプ付ウェハとの最小限の隙間が充填液により充填されるので、バンプ付ウェハの表面を隙間なく支持して裏面を平坦に研削することができる。
【発明を実施するための最良の形態】
【００３０】
本発明の実施の一形態を図１ないし図１８を参照して以下に説明する。ただし、本実施の形態に関して前述した一従来例と同一の部分は、同一の名称および符号を使用して詳細な説明は省略する。
【００３１】
本実施の形態のウェハ処理方法は、バンプ付ウェハ１０の表面に充填液であるフラックス４１を付与する液体付与工程と、少なくとも支持層２１に密着層２２が積層されている構造の保持シート２０の密着層２２をフラックス４１が付与されたバンプ付ウェハ１０の表面に密着させる部材密着工程と、表面にフラックス４１が付与されて保持シート２０が密着されたバンプ付ウェハ１０の裏面を研削する裏面研削工程と、裏面が研削されたバンプ付ウェハ１０の表面から保持シート２０を剥離させる部材剥離工程と、を有し、密着層２２が支持層２１より柔軟であり、支持層２１と密着層２２とフラックス４１との材料が相違している。
【００３２】
より具体的には、本実施の形態のウェハ処理方法でも、図１に示すように、バンプ付ウェハ１０の半導体ウェハ１１の表面に、例えば、膜厚１０μｍのポリイミド膜１２が成膜されており、スクライブライン１３が凹溝として形成されている。上述のポリイミド膜１２の表面には、例えば、高さが７０μｍ〜１００μｍのボール状の半田バンプ１４が、１５０μｍ〜２００μｍの配列ピッチでアレイ配列されている。
【００３３】
そして、本実施の形態のウェハ処理方法では、前述の特許文献１，２のウェハ処理方法とは相違して、バンプ付ウェハ１０の表面に、非圧縮性の充填液であるフラックス４１が塗布により付与される。
【００３４】
このフラックス４１は、Ｓｎ，Ａｇ，Ｃｕ、などからなる半田バンプ１４用の既存の製品からなる。このため、フラックス４１は、物性的に半田バンプ１４の酸化を防止し、半田付けされる半田バンプ１４の親液性を向上させる。
【００３５】
このフラックス４１は、図示するように、少なくとも半田バンプ１４とポリイミド膜１２との隙間やスクライブライン１３の内部に浸透し、かつ、半田バンプ１４の表面から流出しない、親液性および表面張力を有する。
【００３６】
そして、図２に示すように、上述のようにフラックス４１が表面に塗布されたバンプ付ウェハ１０の表面に、保持部材である保持シート２０が貼付される。前述の特許文献３とは相違して、保持シート２０は、硬質な支持層２１に柔軟な粘着性の樹脂からなる密着層２２が積層されており、その密着層２２の層厚は、バンプ付ウェハ１０の半導体ウェハ１１の表面から半田バンプ１４の頂点までの距離より充分に大きい。
【００３７】
なお、上述のような保持シート２０の支持層２１と密着層２２は、例えば、硬度が相違するポリオレフィンで形成することができる。また、支持層２１をポリオレフィンで形成し、密着層２２を熱重合型や光重合型のプレポリマーで形成してもよい。
【００３８】
このとき、密着層２２が半田バンプ１４の頂点と半導体ウェハ１１の表面とに密着するように、保持シート２０がバンプ付ウェハ１０に圧着される。ただし、柔軟で充分な層厚の密着層２２でも、バンプ付ウェハ１０の表面の凹凸に完全に追従することはできない。しかし、本実施の形態のウェハ処理方法では、バンプ付ウェハ１０と保持シート２０との隙間がフラックス４１により充填されている。
【００３９】
そこで、このような状態で、バンプ付ウェハ１０と密着された保持シート２０が研削装置の吸着ステージに吸着され、そのバンプ付ウェハ１０の裏面が研削装置の研削ホイルにより研削される(図示せず)。
【００４０】
この研削が完了すると、図３に示すように、吸着ステージによる吸着が解除され、図４に示すように、バンプ付ウェハ１０の裏面から保持シート２０が剥離される。これで、半導体ウェハ１１が薄型化されたバンプ付ウェハ１０が完成する。
【００４１】
なお、このように完成したバンプ付ウェハ１０は、例えば、裏面にダイシングシート(図示せず)が貼付される。つぎに、このダイシングシートが裏面に貼付されたバンプ付ウェハ１０がスクライブライン１３の位置で表面からフルダイシングされる。これでバンプ付ウェハ１０が複数のＢＧＡ(Ball Grid Array)チップ(図示せず)に分断される。
【００４２】
上述のような構成において、本実施の形態のウェハ処理方法では、前述の特許文献３のウェハ処理方法とは相違して、二層構造の保持シート２０の硬質な支持層２１に積層されている柔軟な密着層２２が、バンプ付ウェハ１０の表面に密着される。
【００４３】
特に、保持シート２０の密着層２２の層厚がバンプ付ウェハ１０の半導体ウェハ１１の表面から半田バンプ１４の頂点までの距離より充分に大きい。このため、保持シート２０とバンプ付ウェハ１０との密着性が良好で隙間を最小限とすることができる。
【００４４】
しかも、前述の特許文献１，２のウェハ処理方法とは相違して、バンプ付ウェハ１０の表面にフラックス４１を介して保持シート２０の密着層２２が密着される。このため、密着層２２とバンプ付ウェハ１０との最小限の隙間をフラックス４１により充填することができる。
【００４５】
従って、本実施の形態のウェハ処理方法では、前述の特許文献１〜３のウェハ処理方法とは相違して、図３に示すように、バンプ付ウェハ１０の表面を隙間なく支持して裏面を平坦に研削することができる。
【００４６】
このように処理されたバンプ付ウェハ１０は、図４に示すように、裏面が平面で凹部が発生していないので、半導体ウェハ１１の機械強度が不足して破損することを防止できる。しかも、そのバンプ付ウェハ１０を使用して製造する半導体装置(図示せず)に不良が発生しにくいので、半導体装置の歩留りを向上させることができる。
【００４７】
さらに、本実施の形態のウェハ処理方法では、上述のようにバンプ付ウェハ１０と保持シート２０との隙間を充填する充填液がフラックス４１からなる。従って、半導体装置を製造するときに半田バンプ１４にフラックス４１を塗布する必要がない。
【００４８】
このため、半導体装置の製造工程を削減して生産性を向上させることができる。しかも、フラックス４１は、物性的に半田バンプ１４の酸化を防止することができる。このため、さらに半導体装置の歩留りを向上させることができる。
【００４９】
また、前述のようにＳｎ，Ａｇ，Ｃｕ、などからなる半田バンプ１４は、図５(ａ)に示すように、微視的には表面が粗面からなる。このため、従来はバンプ付ウェハ１０から保持シート２０を剥離させても、半田バンプ１４の表面に密着層２２の樹脂が残存することがあった。
【００５０】
しかし、本実施の形態のウェハ処理方法では、上述のようにバンプ付ウェハ１０と保持シート２０とがフラックス４１を介して密着されている。このフラックス４１は、図５(ｂ)に示すように、物性的に半田バンプ１４の表面の微細な凹凸をカバーする。
【００５１】
さらに、フラックス４１は、半田バンプ１４と密着層２２との離型性も向上させる。このため、バンプ付ウェハ１０から保持シート２０を剥離させても、半田バンプ１４の表面に密着層２２が残存しにくい。
【００５２】
なお、本発明は本実施の形態に限定されるものではなく、その要旨を逸脱しない範囲で各種の変形を許容する。例えば、上記形態では充填液がフラックス４１からなることを例示した。
【００５３】
しかし、この充填液は、少なくとも半田バンプ１４とポリイミド膜１２との隙間やスクライブライン１３の内部に浸透し、かつ、半田バンプ１４の表面から流出しない、親液性および表面張力を有する非圧縮性の液体であればよい。このような液体としては、例えば、ポリビニルアルコールやエチレンアルコールなどのグリコール類、または、有機レジスト、等がある。
【００５４】
また、上記形態ではフラックス４１をバンプ付ウェハ１０の表面に残存させ、そのまま半田バンプ１４の半田付けに利用することを例示した。しかし、バンプ付ウェハ１０から保持シート２０を剥離させてからフラックス４１を除去してもよい。
【００５５】
その場合、フラックス４１として水溶性の製品を利用すれば、高圧洗浄や二流体洗浄などの水洗によりフラックス４１を容易かつ確実に除去することができる。また、フラックス４１として、加熱などの所定処理により硬化する製品を利用すれば、例えば、フラックス４１を加熱により硬化させることで、容易かつ確実に除去することができる。
【００５６】
さらに、上記形態ではバンプ付ウェハ１０から保持シート２０を単純に剥離させることを例示した。しかし、バンプ付ウェハ１０の裏面研削より以後に、所定処理で密着層２２の粘着性を低下させてから保持シート２０を剥離させてもよい。
【００５７】
例えば、保持シート２０の密着層２２を加熱により硬化する樹脂で形成し、保持シート２０を加熱してから剥離させてもよい。また、保持シート２０の密着層２２を紫外線などの光線の照射により硬化する樹脂で形成し、その光線を保持シート２０に照射してから剥離させてもよい。
【００５８】
この場合、本実施の形態のウェハ処理方法では、前述した特許文献２のウェハ処理方法とは相違して、ボール状の半田バンプ１４の下方がフラックス４１で充填される。このため、半田バンプ１４の下方に密着層２２が圧入されない。
【００５９】
従って、この密着層２２を光線の照射により硬化させてから剥離させても、半田バンプ１４の下方に密着層２２の樹脂が残存することがない。このため、バンプ付ウェハ１０から保持シート２０を良好に剥離させることができる。
【００６０】
また、上記形態では裏面の研削が完了したバンプ付ウェハ１０は、裏面にダイシングシートが貼付されてから表面からフルダイシングされることを例示した。しかし、最初にバンプ付ウェハの表面をハーフダイシングしておくこともできる。
【００６１】
このようなウェハ処理方法を、図６ないし図１０を参照して以下に簡単に説明する。まず、図６に示すように、バンプ付ウェハ５０の表面にハーフダイシングにより深いスクライブライン５１を形成しておく。
【００６２】
以下は前述のウェハ処理方法と同様に、図７に示すように、バンプ付ウェハ５０の表面にフラックス４１が塗布されてから、図８に示すように、このフラックス４１が塗布されたバンプ付ウェハ５０の表面に保持シート２０が貼付される。
【００６３】
そして、この保持シート２０で保持されたバンプ付ウェハ５０の裏面が研削されるが、この研削はスクライブライン５１に到達されるまで実行される。このため、バンプ付ウェハ５０は、裏面の研削により複数のＢＧＡチップ５０ａに分断される。
【００６４】
つぎに、図９に示すように、この保持シート２０により保持されている複数のＢＧＡチップ５０ａの裏面にダイシングシート５２が貼付される。図１０に示すように、これでダイシングシート５２により保持された複数のＢＧＡチップ５０ａの表面から保持シート２０が剥離される。
【００６５】
上述のようなウェハ処理方法では、バンプ付ウェハ５０の裏面を研削することで、バンプ付ウェハ５０を複数のＢＧＡチップ５０ａに分断することもできる。このようなウェハ処理方法も従来から実施されていた。
【００６６】
しかし、前述のように従来は保持シート２０とバンプ付ウェハ５０とに隙間があった。このため、図１１(ａ)に示すように、バンプ付ウェハ５０の裏面がスクライブライン５１まで研削されるとき、図１１(ｂ)に示すように、研削装置から供給されるスラリーがスクライブライン５１から保持シート２０とバンプ付ウェハ５０との隙間に侵入することがあった。この場合、スラリーにより半田バンプ１４などが汚染される。
【００６７】
しかし、本変形例のウェハ処理方法では、図８に示すように、バンプ付ウェハ５０の裏面がスクライブライン５１まで研削されるとき、そのスクライブライン５１がフラックス４１で充填されている。
【００６８】
このため、研削装置から供給されるスラリーがスクライブライン５１から保持シート２０とバンプ付ウェハ５０との隙間に侵入することがなく、このスラリーにより半田バンプ１４などが汚染されない。
【００６９】
なお、このウェハ処理方法では、フラックス４１とダイシングシート５２とは接触することになる。従って、ダイシングシート５２とフラックス４１が相互に反応しないことがよい。
【００７０】
また、上述のようなダイシングシート５２も、加熱や光線の照射により硬化して粘着性が低下する粘着材とすれば、ダイシングシート５２からＢＧＡチップ５０ａを容易に剥離させることができる。
【図面の簡単な説明】
【００７１】
【図１】本発明の実施の形態のウェハ処理方法の液体付与工程を示す模式的な縦断正面図である。
【図２】部材密着工程を示す模式的な縦断正面図である。
【図３】裏面研削工程を示す模式的な縦断正面図である。
【図４】部材剥離工程を示す模式的な縦断正面図である。
【図５】半田バンプと充填液であるフラックスとの関係を示す模式的な縦断正面図である。
【図６】一変形例のウェハ処理方法のハーフダイシング工程を示す模式的な縦断正面図である。
【図７】液体付与工程を示す模式的な縦断正面図である。
【図８】部材密着工程を示す模式的な縦断正面図である。
【図９】シート貼付工程を示す模式的な縦断正面図である。
【図１０】部材剥離工程を示す模式的な縦断正面図である。
【図１１】従来の裏面研削工程を示す模式図である。
【図１２】一従来例のウェハ処理方法で処理される以前のバンプ付ウェハを示す模式的な縦断正面図である。
【図１３】部材密着工程を示す模式的な縦断正面図である。
【図１４】部材載置工程を示す模式的な縦断正面図である。
【図１５】部材吸着工程を示す模式的な縦断正面図である。
【図１６】裏面研削工程を示す模式的な縦断正面図である。
【図１７】完成したバンプ付ウェハを示す模式的な縦断正面図である。
【図１８】従来の保持部材を硬化させる工程を示す模式図である。
【符号の説明】
【００７２】
１０    バンプ付ウェハ
１１    半導体ウェハ
１４    半田バンプ
２０    保持シート
２１    支持層
２２    密着層
４１    フラックス
５０    バンプ付ウェハ
５２    ダイシングシート
【図１】
2007266191.tif 000003
【図２】
2007266191.tif 000004
【図３】
2007266191.tif 000005
【図４】
2007266191.tif 000006
【図５】
2007266191.tif 000007
【図６】
2007266191.tif 000008
【図７】
2007266191.tif 000009
【図８】
2007266191.tif 000010
【図９】
2007266191.tif 000011
【図１０】
2007266191.tif 000012
【図１１】
2007266191.tif 000013
【図１２】
2007266191.tif 000014
【図１３】
2007266191.tif 000015
【図１４】
2007266191.tif 000016
【図１５】
2007266191.tif 000017
【図１６】
2007266191.tif 000018
【図１７】
2007266191.tif 000019
【図１８】
2007266191.tif 000020